(57)【要約】      （修正有）【課題】異物による目詰まり等の吐出不良を確実に防止することができ、歩留まり及び信頼性を向上してコストを低減した液体噴射ヘッドの製造方法を提供する。【解決手段】振動板５０上に圧電素子を形成し、且つ振動板５０の連通部１３に相対向する領域に開口する貫通部を形成すると共に、複数の凹部５４を設ける工程と、貫通部を封止する隔離層１９０と凹形状に屈曲した屈曲部１９１を形成する工程と、リザーバ形成基板を流路形成基板に接合する工程と、圧力発生室及び連通部１３を形成すると共に、隔離層１９０を露出する工程と、流路形成基板１０の圧力発生室、連通部１３の内面及び露出された隔離層１９０上に、耐液体性を有する材料からなる保護膜を形成する工程と、隔離層１９０上の保護膜を剥離して除去する工程と、隔離層１９０を除去することによりリザーバ部と連通部１３とを連通させてリザーバを形成する工程とを具備する。【選択図】図９
2008105367.tif 000002
【特許請求の範囲】
【請求項１】
液体を噴射するノズル開口に連通する圧力発生室と、複数の圧力発生室に連通して該圧力発生室の共通の液体室となるリザーバの一部を構成する連通部とが設けられる流路形成基板の一方面側に振動板と、該振動板上に下電極、圧電体層及び上電極からなる圧電素子とを形成し、且つ前記振動板の前記連通部に相対向する領域に開口する貫通部を形成すると共に、前記流路形成基板の少なくとも前記貫通部により露出された表面に、複数の凹部を設ける工程と、
前記貫通部を封止する隔離層を前記凹部に沿って形成することで、前記隔離層の少なくとも前記貫通部に相対向する領域に凹形状に屈曲した複数の屈曲部を形成する工程と、
前記連通部と連通して前記リザーバの一部を構成するリザーバ部が形成されたリザーバ形成基板を前記流路形成基板の前記一方面側に接合する工程と、
前記流路形成基板を他方面側からウェットエッチングすることにより、前記圧力発生室及び前記連通部を形成すると共に、前記隔離層を露出する工程と、
前記流路形成基板の前記圧力発生室、前記連通部の内面及び露出された前記隔離層上に、耐液体性を有する材料からなる保護膜を形成する工程と、
前記隔離層上の前記保護膜を剥離して除去する工程と、
前記隔離層を除去することにより前記リザーバ部と前記連通部とを連通させて前記リザーバを形成する工程とを具備することを特徴とする液体噴射ヘッドの製造方法。
【請求項２】
前記隔離層を形成する工程では、前記流路形成基板の前記一方面側に前記圧電素子から引き出されるリード電極を形成すると共に、前記リード電極と同一の層からなるが当該リード電極とは不連続の配線層からなる当該隔離層を形成する工程とを具備することを特徴とする請求項１記載の液体噴射ヘッドの製造方法。
【請求項３】
前記凹部を形成する工程では、前記圧電素子を形成する際に前記振動板の前記貫通部が形成される領域に、前記圧電素子を構成する層から選択される少なくとも１層と同一層からなるが、前記圧電素子とは不連続な残留部を複数形成すると共に、前記流路形成基板を前記残留部をマスクとしてエッチングすることにより、前記凹部を形成することを特徴とする請求項１又は２記載の液体噴射ヘッドの製造方法。
【請求項４】
前記凹部を形成する工程では、前記流路形成基板をイオンミリングすることにより、前記残留部を同時に除去することを特徴とする請求項３記載の液体噴射ヘッドの製造方法。
【請求項５】
前記保護膜の材料として、酸化物又は窒化物を用いたことを特徴とする請求項１〜４の何れか一項に記載の液体噴射ヘッドの製造方法。
【請求項６】
前記保護膜を剥離する工程では、前記保護膜上に内部応力が圧縮応力である剥離層を形成した後、該剥離層を剥離することで当該剥離層と共に前記隔離層上の前記保護膜を剥離することを特徴とする請求項１〜５の何れか一項に記載の液体噴射ヘッドの製造方法。
【請求項７】
前記剥離層の前記保護膜との密着力が、前記保護膜と前記隔離層との密着力より大きいことを特徴とする請求項６記載の液体噴射ヘッドの製造方法。
【請求項８】
前記剥離層の材料として、チタンタングステンを用いたことを特徴とする請求項６又は７記載の液体噴射ヘッドの製造方法。
【請求項９】
前記保護膜を形成する工程の前に、前記連通部内に露出した前記隔離層の厚さ方向の一部を除去する工程をさらに有することを特徴とする請求項１〜８の何れか一項に記載の液体噴射ヘッドの製造方法。
【請求項１０】
前記凹部を形成する工程では、前記流路形成基板の前記貫通部により露出された領域及び前記振動板の前記貫通部の周囲に亘って前記凹部を形成すると共に、前記屈曲部を形成する工程では、当該屈曲部を前記貫通部に相対向する領域から当該貫通部の外側に亘って形成することを特徴とする請求項１〜９の何れか一項に記載の液体噴射ヘッドの製造方法。
【発明の詳細な説明】
【技術分野】
【０００１】
本発明は、ノズル開口から液体を噴射する液体噴射ヘッドの製造方法に関し、特に液体としてインクを吐出するインクジェット式記録ヘッドの製造方法に関する。
【背景技術】
【０００２】
液体噴射ヘッドであるインクジェット式記録ヘッドとしては、例えば、ノズル開口に連通すると共に隔壁により区画された圧力発生室と、延設された隔壁により区画された圧力発生室に連通するインク供給路及びインク供給路に連通する連通路と、連通路に連通すると共に複数の圧力発生室に連通する連通部とが形成された流路形成基板と、この流路形成基板の一方面側に形成される圧電素子と、流路形成基板の圧電素子側の面に接合され連通部と共にリザーバの一部を構成するリザーバ部を有するリザーバ形成基板とを具備するものがある（例えば、特許文献１参照）。
【０００３】
また、インクジェット式記録ヘッドの製造方法としては、流路形成基板の一方面にボロンドープ層（本発明の隔離層）を形成後、この流路形成基板の一方面側にリザーバ部を有するリザーバ形成基板を接合し、その後、流路形成基板を他方面側から異方性エッチングすることにより圧力発生室及び連通部を形成した後、ボロンドープ層を貫通してリザーバ部と連通部とを連通させてリザーバを形成するものが提案されている（例えば、特許文献２参照）。このような製造方法によりインクジェット式記録ヘッドを形成することにより、流路形成基板に圧力発生室及び連通部を形成する際に、隔離層によりエッチング液が連通部及びリザーバ部を介してリザーバ形成基板側に流れ出て、リザーバ形成基板がエッチングされるのを防止している。
【０００４】
さらに、流路形成基板の圧力発生室等の内面に酸化タンタルからなる耐液体性を有する保護膜を設けたインクジェット式記録ヘッドが提案されている（例えば、特許文献３参照）。
【０００５】
【特許文献１】特開２００４−１８６５２７号公報（第２〜４図、第６〜７頁）
【特許文献２】特開２００５−２１９２４３号公報（第３〜５図、第６〜８頁）
【特許文献３】特開２００４−２６２２２５号公報（第２図、第１２〜１３頁）
【発明の開示】
【発明が解決しようとする課題】
【０００６】
しかしながら、隔離層を薄く形成すると、流路形成基板をウェットエッチングする際のエッチング液によって隔離層が破れてしまい、エッチング液がリザーバ形成基板側に流出し、リザーバ形成基板がエッチング液によってエッチングされてしまうと共に、リザーバ形成基板上に設けられた駆動回路を実装する配線等がエッチング液によって破壊されてしまうという問題がある。
【０００７】
このため、隔離層を厚く形成することにより、上記課題を解決することができるが、これでは高コストになってしまうという問題がある。また、隔離層を厚く形成すると、流路形成基板とリザーバ形成基板とを隔離層を介して接合した際に、他の領域に比べて隔離層の設けられた領域の接合面が高くなってしまい、余分な接着剤が必要になると共に、余分な接着剤が流出することにより不具合が発生してしまうという問題がある。
【０００８】
なお、このような問題は、インクを吐出するインクジェット式記録ヘッドの製造方法だけでなく、勿論、インク以外の液体を吐出する他の液体噴射ヘッドの製造方法においても同様に存在する。
【０００９】
本発明はこのような事情に鑑み、異物による目詰まり等の吐出不良を確実に防止することができ、歩留まり及び信頼性を向上してコストを低減した液体噴射ヘッドの製造方法を提供することを課題とする。
【課題を解決するための手段】
【００１０】
上記課題を解決する本発明の態様は、液体を噴射するノズル開口に連通する圧力発生室と、複数の圧力発生室に連通して該圧力発生室の共通の液体室となるリザーバの一部を構成する連通部とが設けられる流路形成基板の一方面側に振動板と、該振動板上に下電極、圧電体層及び上電極からなる圧電素子とを形成し、且つ前記振動板の前記連通部に相対向する領域に開口する貫通部を形成すると共に、前記流路形成基板の少なくとも前記貫通部により露出された表面に、複数の凹部を設ける工程と、前記貫通部を封止する隔離層を前記凹部に沿って形成することで、前記隔離層の少なくとも前記貫通部に相対向する領域に凹形状に屈曲した複数の屈曲部を形成する工程と、前記連通部と連通して前記リザーバの一部を構成するリザーバ部が形成されたリザーバ形成基板を前記流路形成基板の前記一方面側に接合する工程と、前記流路形成基板を他方面側からウェットエッチングすることにより、前記圧力発生室及び前記連通部を形成すると共に、前記隔離層を露出する工程と、前記流路形成基板の前記圧力発生室、前記連通部の内面及び露出された前記隔離層上に、耐液体性を有する材料からなる保護膜を形成する工程と、前記隔離層上の前記保護膜を剥離して除去する工程と、前記隔離層を除去することにより前記リザーバ部と前記連通部とを連通させて前記リザーバを形成する工程とを具備することを特徴とする液体噴射ヘッドの製造方法にある。
かかる態様では、貫通部を封止する隔離層に屈曲部を設けることで、隔離層の剛性を高めて、エッチング液により隔離層が破られるのを確実に防止することができると共に、屈曲部によって隔離層の剛性を高めることができるため、隔離層を比較的薄く形成することができる。これにより、リザーバ形成基板を流路形成基板に接合する際に介在する隔離層を薄くして、接合高さにばらつきが生じるのを防止して、余分な接着剤による不具合を防止することができると共に、製造コストを低減することができる。
【００１１】
ここで、前記隔離層を形成する工程では、前記流路形成基板の前記一方面側に前記圧電素子から引き出されるリード電極を形成すると共に、前記リード電極と同一の層からなるが当該リード電極とは不連続の配線層からなる当該隔離層を形成する工程とを具備することが好ましい。これによれば、リード電極と同時に隔離層を形成することができ、製造コストを低減することができる。
【００１２】
また、前記凹部を形成する工程では、前記圧電素子を形成する際に前記振動板の前記貫通部が形成される領域に、前記圧電素子を構成する層から選択される少なくとも１層と同一層からなるが、当該圧電素子とは不連続な残留部を複数形成すると共に、前記流路形成基板を前記残留部をマスクとしてエッチングすることにより、前記凹部を形成することが好ましい。これによれば、凹部を容易に且つ高精度に形成することができると共に、凹部を形成する際のマスク膜が不要となり、製造コストを低減することができる。
【００１３】
また、前記凹部を形成する工程では、前記流路形成基板をイオンミリングすることにより、前記残留部を同時に除去することが好ましい。これによれば、凹部の形成と残留部の除去とを同時に行うことができ、製造コストを低減することができる。
【００１４】
また、前記保護膜の材料として、酸化物又は窒化物を用いることが好ましい。これによれば、圧力発生室、連通部等の内面が、供給された液体によって浸食されるのを確実に防止することができる。
【００１５】
また、前記保護膜を剥離する工程では、前記保護膜上に内部応力が圧縮応力である剥離層を形成した後、該剥離層を剥離することで当該剥離層と共に前記隔離層上の前記保護膜を剥離することが好ましい。これによれば、剥離層によって隔離層上の保護膜をさらに容易に且つ確実に除去することができる。
【００１６】
また、前記剥離層の前記保護膜との密着力が、前記保護膜と前記隔離層との密着力より大きいことが好ましい。これによれば、剥離層と保護膜とが良好に密着するため、隔離層上の保護膜を剥離層と共にさらに容易且つ確実に除去することができる。
【００１７】
また、前記剥離層の材料として、チタンタングステンを用いることが好ましい。これによれば、剥離層を所定の材料で形成することで、隔離層上の保護膜を剥離層と共にさらに容易且つ確実に除去することができる。
【００１８】
また、前記保護膜を形成する工程の前に、前記連通部内に露出した前記隔離層の厚さ方向の一部を除去する工程をさらに有することが好ましい。これによれば、隔離層をライトエッチングすることにより、密着層と共に密着層が拡散した金属層の一部が除去されることで、隔離層と保護膜との密着力がより確実に弱められるため、隔離層上の保護膜がさらに良好且つ確実に除去することができる。
【００１９】
また、前記凹部を形成する工程では、前記流路形成基板の前記貫通部により露出された領域及び前記振動板の前記貫通部の周囲に亘って前記凹部を形成すると共に、前記屈曲部を形成する工程では、当該屈曲部を前記貫通部に相対向する領域から当該貫通部の外側に亘って形成することが好ましい。これによれば、隔離層が貫通部の外側まで設けられることで、隔離層の剛性をさらに高めて、エッチング液により隔離層が破られるのをさらに確実に防止することができる。
【発明を実施するための最良の形態】
【００２０】
以下に本発明を実施形態に基づいて詳細に説明する。
（実施形態１）
図１は、本発明の実施形態１に係る液体噴射ヘッドの一例であるインクジェット式記録ヘッドの概略構成を示す分解斜視図であり、図２は、図１の平面図、そのＡ−Ａ′断面図である。
【００２１】
図示するように、流路形成基板１０は、本実施形態では結晶面方位が（１１０）面のシリコン単結晶基板からなり、その一方の面には予め熱酸化によって二酸化シリコンからなる厚さ０．５〜２μｍの弾性膜５０が形成されている。
【００２２】
流路形成基板１０には、他方面側から異方性エッチングすることにより、複数の隔壁１１によって区画された圧力発生室１２がその幅方向（短手方向）に並設されている。また、流路形成基板１０の圧力発生室１２の長手方向一端部側には、インク供給路１４と連通路１５とが隔壁１１によって区画されている。また、連通路１５の一端には、各圧力発生室１２の共通のインク室（液体室）となるリザーバ１００の一部を構成する連通部１３が形成されている。すなわち、流路形成基板１０には、圧力発生室１２、連通部１３、インク供給路１４及び連通路１５からなる液体流路が設けられている。
【００２３】
インク供給路１４は、圧力発生室１２の長手方向一端部側に連通し且つ圧力発生室１２より小さい断面積を有する。例えば、本実施形態では、インク供給路１４は、リザーバ１００と各圧力発生室１２との間の圧力発生室１２側の流路を幅方向に絞ることで、圧力発生室１２の幅より小さい幅で形成されており、連通部１３から圧力発生室１２に流入するインクの流路抵抗を一定に保持している。なお、このように、本実施形態では、流路の幅を片側から絞ることでインク供給路１４を形成したが、流路の幅を両側から絞ることでインク供給路を形成してもよい。また、流路の幅を絞るのではなく、厚さ方向から絞ることでインク供給路を形成してもよい。さらに、各連通路１５は、インク供給路１４の圧力発生室１２とは反対側に連通し、インク供給路１４の幅方向（短手方向）より大きい断面積を有する。本実施形態では、連通路１５を圧力発生室１２と同じ断面積で形成した。
【００２４】
すなわち、流路形成基板１０には、圧力発生室１２と、圧力発生室１２の短手方向の断面積より小さい断面積を有するインク供給路１４と、このインク供給路１４に連通すると共にインク供給路１４の短手方向の断面積よりも大きい断面積を有する連通路１５とが複数の隔壁１１により区画されて設けられている。
【００２５】
ここで、流路形成基板１０の圧力発生室１２、連通部１３、インク供給路１４及び連通路１５の内壁表面には、耐インク特性を有する材料、例えば、五酸化タンタル（Ｔａ２Ｏ５）等の酸化タンタルからなる保護膜１６が、約５０ｎｍの厚さで設けられている。なお、ここで言う耐インク特性とは、アルカリ性のインクに対する耐エッチング特性のことである。
【００２６】
なお、このような保護膜１６の材料は、酸化タンタルに限定されず、使用するインク（液体）のｐＨ値によっては、例えば、酸化ジルコニウム（ＺｒＯ２）、ニッケル（Ｎｉ）、クロム（Ｃｒ）等を用いてもよい。ただし、酸性の液体を用いる場合には、もちろん耐酸性の保護膜を用いることになる。
【００２７】
また、本実施形態では、振動板を構成する弾性膜５０には、連通部１３と、詳しくは後述するリザーバ形成基板３０のリザーバ部３１とを連通する貫通部５１が設けられている。そして、図２に示すように、この弾性膜５０上に設けられた保護膜１６は、弾性膜５０の貫通部５１の開口近傍で破断されて設けられている。
【００２８】
なお、貫通部５１の内面と、弾性膜５０の流路形成基板１０側の表面との角度が、鋭角となるように、貫通部５１の内面は傾斜した傾斜面で形成されている。この貫通部５１の傾斜面は、流路形成基板１０側が貫通部５１内に突出して尖がる方向に傾斜して設けられている。このように、貫通部５１の内面をリザーバ部３１側よりも連通部１３側が貫通部５１に突出するように傾斜した傾斜面とすることで、詳しくは後述する製造方法によって、隔離層上の保護膜１６を剥離層と共に良好に且つ確実に除去することができる。
【００２９】
また、詳しくは後述するが、弾性膜５０上には、酸化ジルコニウム（ＺｒＯ２）等からなる絶縁体膜５５が積層形成されている。この絶縁体膜５５には、貫通部５１よりも大きな開口を有する開口部５６が設けられている。
【００３０】
また、流路形成基板１０の開口面側には、各圧力発生室１２のインク供給路１４とは反対側の端部近傍に連通するノズル開口２１が穿設されたノズルプレート２０が、接着剤や熱溶着フィルム等によって固着されている。なお、ノズルプレート２０は、例えば、ガラスセラミックス、シリコン単結晶基板、ステンレス鋼等からなる。
【００３１】
一方、流路形成基板１０の開口面とは反対側には、上述したように、二酸化シリコンからなり厚さが例えば、約１．０μｍの弾性膜５０が形成されており、この弾性膜５０上には、酸化ジルコニウム（ＺｒＯ２）等からなり厚さが例えば、約０．４μｍの絶縁体膜５５が積層形成されている。また、この絶縁体膜５５上には、厚さが約０．１〜０．５μｍの下電極膜６０と、圧電体膜の一例であるチタン酸ジルコン酸鉛（ＰＺＴ）等からなり厚さが例えば、約１．１μｍの圧電体層７０と、厚さが例えば、約０．０５μｍの上電極膜８０とが、後述するプロセスで積層形成されて、圧電素子３００を構成している。ここで、圧電素子３００は、下電極膜６０、圧電体層７０及び上電極膜８０を含む部分をいう。一般的には、圧電素子３００の何れか一方の電極を共通電極とし、他方の電極及び圧電体層７０を各圧力発生室１２毎にパターニングして構成する。そして、ここではパターニングされた何れか一方の電極及び圧電体層７０から構成され、両電極への電圧の印加により圧電歪みが生じる部分を圧電体能動部３２０という。本実施形態では、下電極膜６０は圧電素子３００の共通電極とし、上電極膜８０を圧電素子３００の個別電極としているが、駆動回路や配線の都合でこれを逆にしても支障はない。何れの場合においても、各圧力発生室１２毎に圧電体能動部３２０が形成されていることになる。また、ここでは、圧電素子３００と当該圧電素子３００の駆動により変位が生じる振動板とを合わせてアクチュエータ装置と称する。なお、上述した例では、弾性膜５０、絶縁体膜５５及び下電極膜６０が振動板として作用するが、絶縁体膜５５を設けずに、弾性膜５０と下電極膜６０とを振動板としてもよい。
【００３２】
また、このような各圧電素子３００の上電極膜８０には、密着層９１及び金属層９２からなる配線層１９０で構成されるリード電極９０がそれぞれ接続され、このリード電極９０を介して各圧電素子３００に選択的に電圧が印加されるようになっている。
【００３３】
また、詳しくは後述するが、連通部１３の開口周縁部に対応する領域の振動板、すなわち、弾性膜５０上にも、リード電極９０や下電極膜６０とは不連続の配線層１９０が存在している。
【００３４】
さらに、流路形成基板１０の圧電素子３００側の面には、リザーバ１００の少なくとも一部を構成するリザーバ部３１を有するリザーバ形成基板３０が接合されている。本実施形態では、流路形成基板１０とリザーバ形成基板３０とを接着剤３５を用いて接合した。リザーバ形成基板３０のリザーバ部３１は、弾性膜５０に設けられた貫通部５１を介して連通部１３と連通され、これらリザーバ部３１及び連通部１３によってリザーバ１００が形成されている。
【００３５】
また、リザーバ形成基板３０の圧電素子３００に対向する領域には、圧電素子保持部３２が設けられている。圧電素子３００は、この圧電素子保持部３２内に形成されているため、外部環境の影響を殆ど受けない状態で保護されている。なお、圧電素子保持部３２は、密封されていてもよいし密封されていなくてもよい。このようなリザーバ形成基板３０の材料としては、例えば、ガラス、セラミックス材料、金属、樹脂等が挙げられるが、流路形成基板１０の熱膨張率と略同一の材料で形成されていることが好ましく、本実施形態では、流路形成基板１０と同一材料のシリコン単結晶基板を用いて形成した。
【００３６】
また、リザーバ形成基板３０上には、並設された圧電素子３００を駆動するための駆動回路２００が固定されている。この駆動回路２００としては、例えば、回路基板や半導体集積回路（ＩＣ）等を用いることができる。そして、駆動回路２００とリード電極９０とは、ボンディングワイヤ等の導電性ワイヤからなる接続配線２１０を介して電気的に接続されている。
【００３７】
さらに、リザーバ形成基板３０のリザーバ部３１に対応する領域上には、封止膜４１及び固定板４２とからなるコンプライアンス基板４０が接合されている。封止膜４１は、剛性が低く可撓性を有する材料（例えば、厚さが６μｍのポリフェニレンサルファイド（ＰＰＳ）フィルム）からなり、この封止膜４１によってリザーバ部３１の一方面が封止されている。また、固定板４２は、金属等の硬質の材料（例えば、厚さが３０μｍのステンレス鋼（ＳＵＳ）等）で形成される。この固定板４２のリザーバ１００に対向する領域は、厚さ方向に完全に除去された開口部４３となっているため、リザーバ１００の一方面は可撓性を有する封止膜４１のみで封止されている。
【００３８】
このような本実施形態のインクジェット式記録ヘッドでは、図示しない外部インク供給手段からインクを取り込み、リザーバ１００からノズル開口２１に至るまで内部をインクで満たした後、駆動回路２００からの記録信号に従い、圧力発生室１２に対応するそれぞれの下電極膜６０と上電極膜８０との間に電圧を印加し、圧電素子３００及び振動板をたわみ変形させることにより、各圧力発生室１２内の圧力が高まりノズル開口２１からインクが吐出する。
【００３９】
以下、このようなインクジェット式記録ヘッドの製造方法について、図３〜図９を参照して説明する。なお、図３〜図７は、インクジェット式記録ヘッドの製造方法を示す圧力発生室の長手方向の断面図であり、図８は、インクジェット式記録ヘッドの製造方法を示す平面図であり、図９は、インクジェット式記録ヘッドの製造方法を示す圧力発生室の短手方向の断面図である。
【００４０】
まず、図３（ａ）に示すように、シリコンウェハである流路形成基板用ウェハ１１０を約１１００℃の拡散炉で熱酸化し、その表面に弾性膜５０を構成する二酸化シリコン膜５２を形成する。なお、本実施形態では、流路形成基板用ウェハ１１０として、厚さが約６２５μｍと比較的厚く剛性の高いシリコンウェハを用いている。
【００４１】
次に、図３（ｂ）に示すように、弾性膜５０（二酸化シリコン膜５２）上に、ジルコニウム（Ｚｒ）層を形成後、例えば、５００〜１２００℃の拡散炉で熱酸化して酸化ジルコニウム（ＺｒＯ２）からなる絶縁体膜５５を形成する。
【００４２】
次に、図３（ｃ）に示すように、例えば、白金とイリジウムとを流路形成基板用ウェハ１１０上に積層することにより下電極膜６０を形成した後、この下電極膜６０を所定形状にパターニングする。本実施形態では、複数の圧電素子３００の共通電極となるように下電極膜６０をパターニングすると共に、詳しくは後述する弾性膜５０の貫通部５１が形成される領域に圧電素子３００と同一層で構成される残留部が形成される領域に下電極膜６０を残留させるようにした。
【００４３】
次に、図３（ｄ）に示すように、例えば、チタン酸ジルコン酸鉛（ＰＺＴ）等からなる圧電体層７０と、例えば、イリジウムからなる上電極膜８０とを流路形成基板用ウェハ１１０の全面に形成し、これら圧電体層７０及び上電極膜８０を、各圧力発生室１２に対向する領域にパターニングして圧電素子３００を形成する。
【００４４】
また、このとき、図８（ａ）及び図９（ａ）に示すように、流路形成基板用ウェハ１１０の一方面側の貫通部５１が形成される領域に、圧電体層７０及び上電極膜８０を残留させることにより、圧電素子３００を構成する下電極膜６０、圧電体層７０及び上電極膜８０と同一層で且つ圧電素子３００とは不連続な残留部３０１を形成する。本実施形態では、残留部３０１として、貫通部５１の短手方向に亘って設けられた短冊状のものを貫通部５１の長手方向に所定の間隔で複数設けるようにした。
【００４５】
なお、圧電素子３００を構成する圧電体層７０の材料としては、例えば、チタン酸ジルコン酸鉛（ＰＺＴ）等の強誘電性圧電性材料や、これにニオブ、ニッケル、マグネシウム、ビスマス又はイットリウム等の金属を添加したリラクサ強誘電体等が用いられる。その組成は、圧電素子３００の特性、用途等を考慮して適宜選択すればよいが、例えば、ＰｂＴｉＯ３（ＰＴ）、ＰｂＺｒＯ３（ＰＺ）、Ｐｂ（ＺｒｘＴｉ１−ｘ）Ｏ３（ＰＺＴ）、Ｐｂ（Ｍｇ１／３Ｎｂ２／３）Ｏ３−ＰｂＴｉＯ３（ＰＭＮ−ＰＴ）、Ｐｂ（Ｚｎ１／３Ｎｂ２／３）Ｏ３−ＰｂＴｉＯ３（ＰＺＮ−ＰＴ）、Ｐｂ（Ｎｉ１／３Ｎｂ２／３）Ｏ３−ＰｂＴｉＯ３（ＰＮＮ−ＰＴ）、Ｐｂ（Ｉｎ１／２Ｎｂ１／２）Ｏ３−ＰｂＴｉＯ３（ＰＩＮ−ＰＴ）、Ｐｂ（Ｓｃ１／２Ｔａ１／２）Ｏ３−ＰｂＴｉＯ３（ＰＳＴ−ＰＴ）、Ｐｂ（Ｓｃ１／２Ｎｂ１／２）Ｏ３−ＰｂＴｉＯ３（ＰＳＮ−ＰＴ）、ＢｉＳｃＯ３−ＰｂＴｉＯ３（ＢＳ−ＰＴ）、ＢｉＹｂＯ３−ＰｂＴｉＯ３（ＢＹ−ＰＴ）等が挙げられる。
【００４６】
また、圧電体層７０の形成方法は、特に限定されないが、例えば、本実施形態では、金属有機物を溶媒に溶解・分散したいわゆるゾルを塗布乾燥してゲル化し、さらに高温で焼成することで金属酸化物からなる圧電体層７０を得る、いわゆるゾル−ゲル法を用いて圧電体層７０を形成した。なお、圧電体層７０の製造方法は、ゾル−ゲル法に限定されず、例えば、ＭＯＤ（Metal-Organic Decomposition）法やスパッタリング法等を用いてもよい。
【００４７】
さらに、上電極膜８０及び圧電体層７０のパターニング方法は、特に限定されず、例えば、イオンミリングや反応性イオンエッチング（ＲＩＥ）などのドライエッチングが挙げられる。
【００４８】
次に、図４（ａ）に示すように、絶縁体膜５５をイオンミリングすることによりパターニングして、開口部５６を形成する。このとき、絶縁体膜５５の開口部５６（弾性膜５０の貫通部５１）が形成される領域には、図９（ｂ）に示すように、残留部３０１が設けられているため、残留部３０１も同時にイオンミリングによりエッチングする。これにより、互いに隣接する残留部３０１の間の弾性膜５０には、流路形成基板用ウェハ１１０の表面を露出する複数の溝部５３が形成される。
【００４９】
次に、図４（ａ）に示すように、弾性膜５０をイオンミリングすることによりパターニングして、貫通部５１を形成する。このとき、図９（ｃ）に示すように、溝部５３により露出された流路形成基板用ウェハ１１０の表面も同時にエッチングされて、貫通部５１の弾性膜５０は完全に除去されると共に、貫通部５１によって露出された表面に複数の凹部５４が形成される。
【００５０】
すなわち、本実施形態では、弾性膜５０の貫通部５１が形成される領域に、圧電素子３００と同一層の残留部３０１を形成し、この残留部３０１をイオンミリングによりエッチングすることで、残留部３０１の形状を絶縁体膜５５及び弾性膜５０に転写し、さらに弾性膜５０をイオンミリングすることで、残留部３０１の形状を流路形成基板用ウェハ１１０の表面に転写して凹部５４を形成するようにした。
【００５１】
このように形成された凹部５４は、図８（ｂ）に示すように、それぞれ貫通部５１の短手方向に亘って設けられ、且つ貫通部５１の長手方向に所定の間隔で複数設けられる。
【００５２】
なお、絶縁体膜５５及び弾性膜５０のイオンミリングでは、開口部５６及び貫通部５１以外の領域がイオンミリングによりエッチングされないように、レジスト等のマスクで保護しておく必要がある。
【００５３】
そして、図４（ａ）に示すように、貫通部５１及び凹部５４を形成した後は、図４（ｂ）に示すように、リード電極９０を形成する。具体的には、まず流路形成基板用ウェハ１１０の全面に亘って密着層９１を介して金属層９２を形成し、密着層９１と金属層９２とからなる配線層１９０を形成する。そして、この配線層１９０上に、例えば、レジスト等からなるマスクパターン（図示なし）を形成し、このマスクパターンを介して金属層９２及び密着層９１を圧電素子３００毎にパターニングすることによりリード電極９０を形成する。また、弾性膜５０の貫通部５１に対応する領域に、リード電極９０とは不連続の配線層１９０を残し、この配線層１９０によって貫通部５１が封止されるようにする。すなわち、本実施形態では、リザーバ部３１と連通部１３とを隔離する隔離層として、リード電極９０と同一層からなるが、リード電極９０とは不連続の独立した配線層１９０を形成する。これにより、リード電極９０と同時に隔離層である配線層１９０を形成することができ、製造工程を簡略化してコストを低減することができる。
【００５４】
このような配線層１９０は、図９（ｄ）に示すように、流路形成基板用ウェハ１１０の貫通部５１により露出された表面に沿って、すなわち、複数の凹部５４に沿って形成される。このため、配線層１９０には、所定の間隔で凹形状に屈曲した屈曲部１９１を形成することができる。
【００５５】
ここで、金属層９２の主材料としては、比較的導電性の高い材料であれば特に限定されず、例えば、金（Ａｕ）、白金（Ｐｔ）、アルミニウム（Ａｌ）、銅（Ｃｕ）が挙げられ、本実施形態では金（Ａｕ）を用いている。また、密着層９１の材料としては、金属層９２の密着性を確保できる材料であればよく、具体的には、チタン（Ｔｉ）、チタンタングステン化合物（ＴｉＷ）、ニッケル（Ｎｉ）、クロム（Ｃｒ）又はニッケルクロム化合物（ＮｉＣｒ）等が挙げられ、本実施形態ではチタンタングステン化合物（ＴｉＷ）を用いている。
【００５６】
なお、配線層１９０は、詳しくは後述する流路形成基板用ウェハ１１０をウェットエッチングする際に耐エッチング特性を有する材料であれば、特にこれに限定されず、例えば、リード電極９０を形成した後、貴金属やニッケル、クロム及びニッケルクロムなどの金属材料を別途形成するようにしてもよい。
【００５７】
次に、図４（ｃ）に示すように、リザーバ形成基板用ウェハ１３０を、流路形成基板用ウェハ１１０上に接着剤３５によって接着する。ここで、このリザーバ形成基板用ウェハ１３０には、リザーバ部３１、圧電素子保持部３２等が予め形成されている。なお、リザーバ形成基板用ウェハ１３０は、例えば、４００μｍ程度の厚さを有するシリコンウェハであり、リザーバ形成基板用ウェハ１３０を接合することで流路形成基板用ウェハ１１０の剛性は著しく向上することになる。
【００５８】
なお、本実施形態では、配線層１９０が弾性膜５０の貫通部５１を覆うように設けられているが、屈曲部１９１は貫通部５１に対応する領域のみに設けられているため、リザーバ形成基板用ウェハ１３０が接着される領域に設けられた配線層１９０は、比較的薄膜で形成されている。また、詳しくは後述するが、配線層１９０は、屈曲部１９１により剛性が高められているため、比較的薄膜で形成することができる。このため、リザーバ形成基板用ウェハ１３０を接着する際に、配線層１９０により接着する高さにばらつきが生じるのを防止して、余分な接着剤の流出による不具合等を防止することができる。
【００５９】
次いで、図５（ａ）に示すように、流路形成基板用ウェハ１１０を所定の厚みにするまで薄くする。次いで、図５（ｂ）に示すように、流路形成基板用ウェハ１１０上にマスク膜５７を新たに形成し、所定形状にパターニングする。
【００６０】
そして、図５（ｃ）に示すように、このマスク膜５７を介して流路形成基板用ウェハ１１０を異方性エッチング（ウェットエッチング）して、流路形成基板用ウェハ１１０に液体流路、本実施形態では、圧力発生室１２、連通部１３、インク供給路１４及び連通路１５等を形成する。具体的には、流路形成基板用ウェハ１１０を、例えば、水酸化カリウム（ＫＯＨ）水溶液等のエッチング液によって弾性膜５０及び密着層９１（金属層９２）が露出するまでエッチングすることより、圧力発生室１２、連通部１３、インク供給路１４及び連通路１５を同時に形成する。このとき、図９（ｅ）に示すように、弾性膜５０の貫通部５１は、密着層９１及び金属層９２からなる配線層１９０によって封止されているため、貫通部５１を介してリザーバ形成基板用ウェハ１３０側にエッチング液が流れ込むことがない。また、貫通部５１を封止する配線層１９０には、所定の間隔で凹形状に屈曲された屈曲部１９１が設けられているため、屈曲部１９１によって配線層１９０の剛性が高められ、エッチング液により配線層１９０が破られるのを確実に防止することができる。すなわち、薄膜の平面状からなる配線層で貫通部５１を封止した場合、エッチング液が当接する圧力によって配線層が破られる虞があるが、本実施形態では、屈曲部１９１を設けて配線層１９０の剛性を高めたため、配線層１９０がエッチング液によって破られるのを防止することができる。これにより、リザーバ形成基板用ウェハ１３０の表面に設けられている接続配線（図示なし）にエッチング液が付着することがなく、断線等の不良の発生を防止することができる。また、リザーバ部３１内にエッチング液が浸入してリザーバ形成基板用ウェハ１３０がエッチングされる虞もない。
【００６１】
また、配線層１９０は、屈曲部１９１により剛性が高められるため、配線層１９０の膜厚を薄くすることができる。このため、製造コストを低減することができる。
【００６２】
なお、本実施形態では、連通部１３を、その振動板（弾性膜５０）側の開口縁部が、貫通部５１の開口縁部よりも外側に位置するように形成している。すなわち、連通部１３は、振動板側の開口が貫通部５１よりも大きくなるように形成されている。
【００６３】
また、このような圧力発生室１２等を形成する際、リザーバ形成基板用ウェハ１３０の流路形成基板用ウェハ１１０側とは反対側の表面を、耐アルカリ性を有する材料、例えば、ＰＰＳ（ポリフェニレンサルファイド）、ＰＰＴＡ（ポリパラフェニレンテレフタルアミド）等からなる封止フィルムでさらに封止するようにしてもよい。これにより、リザーバ形成基板用ウェハ１３０の表面に設けられた配線の断線等の不良をより確実に防止することができる。
【００６４】
次に、図６（ａ）に示すように、貫通部５１内の配線層１９０の一部を連通部１３側からウェットエッチング（ライトエッチング）することにより除去する。すなわち、連通部１３側に露出されている密着層９１と、この密着層９１が拡散している金属層９２の一部の領域とをエッチングにより除去する。詳しくは後述するが、これにより、後の工程で配線層１９０上に形成される保護膜１６と配線層１９０との密着力が弱められ、配線層１９０上の保護膜１６が剥離し易くなる。
【００６５】
次に、流路形成基板用ウェハ１１０表面のマスク膜５７を除去し、図６（ｂ）に示すように、例えば、酸化物又は窒化物等の耐液体性（耐インク特性）を有する材料、本実施形態では、五酸化タンタルからなる保護膜１６を、ＣＶＤ法等によって形成する。このとき、貫通部５１は配線層１９０によって封止されているため、貫通部５１を介してリザーバ形成基板用ウェハ１３０の外面等に保護膜１６が形成されることがない。したがって、接続用の配線等が形成されたリザーバ形成基板用ウェハ１３０の表面に保護膜１６が形成されることなく、駆動回路などの接続不良等の発生を防止することができると共に、余分な保護膜１６を除去する工程が不要となって製造工程を簡略化して製造コストを低減することができる。
【００６６】
次に、図６（ｃ）に示すように、保護膜１６上に高応力材料からなる剥離層１７を、例えば、ＣＶＤ法によって形成する。この剥離層１７は、その内部応力が圧縮応力であることが好ましい。また、剥離層１７は、保護膜１６との密着力が保護膜１６と配線層１９０との密着力よりも大きな材料を用いるのが好ましい。本実施形態では、剥離層１７の材料としてチタンタングステン化合物（ＴｉＷ）を用いている。
【００６７】
このように高応力材料からなると共に保護膜１６との密着力が高い剥離層１７を保護膜１６上に形成すると、剥離層１７の応力によって配線層１９０上に形成された保護膜１６が剥がれ始める。そして、図７（ａ）に示すように、この剥離層１７をウェットエッチングにより除去することで、配線層１９０上の保護膜１６を剥離層１７と共に完全に除去する。なお、本実施形態では、前述した工程で貫通部５１に設けられた配線層１９０の連通部１３側の一部、すなわち、密着層９１及び密着層９１が拡散した金属層９２が除去されているため、配線層１９０と保護膜１６との密着力が弱く、保護膜１６を配線層１９０から容易に剥離することができる。
【００６８】
また、本発明では、連通部１３は、その振動板（弾性膜５０）側の開口縁部が、貫通部５１の開口縁部よりも外側となるように形成されている。そして、貫通部５１の流路形成基板用ウェハ１１０側の開口縁部が、振動板（弾性膜５０）又は配線層１９０のみ、すなわち、酸化物又は金属の薄膜のみで構成されるようにしている。例えば、本実施形態では、連通部１３の開口縁部が実質的に弾性膜５０のみで構成されるようにしている。このため、連通部１３等の内面に形成されている保護膜１６は、剥離層１７と共に剥離されて除去される際、この連通部１３の開口縁部に沿って良好に分離され、配線層１９０上の保護膜１６のみが確実に剥離して除去される。したがって、いわゆる剥離残渣がほとんど生じることがなく、この剥離残渣によるノズル詰まり等の発生を確実に防止することができる。
【００６９】
また、このように配線層１９０上の保護膜１６を良好に剥離させるためには、貫通部５１の内面（弾性膜５０の端面）と振動板の表面（弾性膜５０の表面）との角度が１０〜９０°程度の鋭角であることが好ましい。さらに、貫通部５１は、その周縁部に沿って角部が存在しないような開口形状で形成されていることが好ましい。例えば、貫通部５１を略矩形の開口形状で形成する場合、その四隅を全てＲ形状とするのが好ましい。これにより、配線層１９０上の保護膜１６を剥離層１７と共にさらに良好且つ確実に剥離させることができる。
【００７０】
このように配線層１９０上の保護膜１６を除去した後は、図７（ｂ）に示すように、配線層１９０（屈曲部１９１）を連通部１３側からウェットエッチングすることによって除去して貫通部５１を開口させる。このとき配線層１９０上には保護膜１６が形成されていないため、保護膜１６が配線層１９０のウェットエッチングを邪魔することはない。
【００７１】
したがって、配線層１９０を容易且つ確実にウェットエッチングにより除去して貫通部５１を開口させることができる。すなわち、このような本発明の製造方法によれば、従来の機械的な加工とは異なり加工カス等の異物が発生することはない。したがって、圧力発生室１２、連通部１３等のインク流路内に加工カスが残留し、残留した加工カスによってノズル詰まり等の吐出不良が発生するのを確実に防止することができる。また、保護膜１６が配線層１９０側に庇状に突出して残渣するのを防止することができるため、配線層１９０のエッチングを良好に行って、確実に配線層１９０を除去することができる。
【００７２】
その後は、流路形成基板用ウェハ１１０及びリザーバ形成基板用ウェハ１３０の不要部分、例えば、ダイシング等により切断することによって除去する。そして、流路形成基板用ウェハ１１０のリザーバ形成基板用ウェハ１３０とは反対側の面にノズル開口２１が穿設されたノズルプレート２０を接合すると共に、リザーバ形成基板用ウェハ１３０にコンプライアンス基板４０を接合し、これら流路形成基板用ウェハ１１０等を、図１に示すような一つのチップサイズの流路形成基板１０等に分割することによって上述した構造のインクジェット式記録ヘッドが製造される。
【００７３】
（実施形態２）
上述した実施形態１では、配線層１９０の屈曲部１９１を、貫通部５１の短手方向に亘って、且つ貫通部５１の長手方向に複数設けるようにしたが、特にこれに限定されず、例えば、屈曲部を貫通部５１の長手方向に亘って、且つ貫通部５１の短手方向に複数設けるようにしてもよい。また、屈曲部を貫通部の長手方向及び短手方向に亘って複数、すなわち、格子状に設けるようにしてもよい。
【００７４】
ここで、本発明の実施形態２に係る液体噴射ヘッドの一例であるインクジェット式記録ヘッドの製造方法について説明する。なお、図１０は、インクジェット式記録ヘッドの製造工程を示す平面図であり、図１１は、インクジェット式記録ヘッドの製造工程を示す断面図である。また、上述した実施形態１と同様の部材には同一の符号を付して重複する説明は省略する。
【００７５】
上述した実施形態１と同様の工程によって、流路形成基板用ウェハ１１０に弾性膜５０、絶縁体膜５５及び圧電素子３００を形成すると共に、貫通部５１を形成した後、図１０及び図１１（ａ）に示すように、流路形成基板用ウェハ１１０の貫通部５１によって露出された表面に複数の凹部５４Ａを形成する。この凹部５４Ａは、大きさの異なる複数の球形の凸部が複数形成されるように設けられている。
【００７６】
次に、図１１（ｂ）に示すように、流路形成基板用ウェハ１１０の全面に亘って密着層９１と金属層９２とからなる配線層１９０を形成してパターニングする。このとき、配線層１９０を圧電素子３００毎に形成することでリード電極９０（図示なし）を形成する。また、配線層１９０を貫通部５１を封止する領域に形成し、隔離層を形成する。このような隔離層である配線層１９０は、流路形成基板用ウェハ１１０の貫通部５１により露出された表面に沿って、すなわち、複数の凹部５４Ａに沿って形成される。このため、配線層１９０には、複数の凹部５４Ａに沿って複数の凹形状に屈曲した屈曲部１９１Ａが形成される。
【００７７】
次に、上述した実施形態１と同様に、流路形成基板用ウェハ１１０にリザーバ形成基板用ウェハ１３０を接合し、流路形成基板用ウェハ１１０を所定の厚さまで薄くした後、図１１（ｃ）に示すように、流路形成基板用ウェハ１１０をウェットエッチングすることにより圧力発生室１２（図示なし）、連通部１３等を形成する。このとき、弾性膜５０の貫通部５１は、配線層１９０によって封止されているため、貫通部５１を介してエッチング液がリザーバ形成基板３０側に流れ込むことがない。また、貫通部５１を封止する配線層１９０には、凹形状に屈曲した屈曲部１９１Ａが設けられているため、屈曲部１９１Ａによって配線層１９０の剛性が高められ、エッチング液によって配線層１９０が破られるのを防止することができる。
【００７８】
また、配線層１９０は、屈曲部１９１Ａによって剛性が高められるため、配線層１９０を薄くすることができる。これにより製造コストを低減することができる。
【００７９】
その後の工程については上述した実施形態１と同様のため重複する説明は省略する。
【００８０】
なお、本実施形態では、凹部５４Ａを形成することで、大きさの異なる球形の凸部が複数形成されるようににしたが、特にこれに限定されず、面内でハニカム状（６角形状）を有し、球形に突出した凸部が形成されるように凹部を形成するようにしてもよい。これにより、配線層１９０には、ハニカム状の凹部に沿って屈曲部が形成されるため、さらに配線層の屈曲部による剛性を高めることができる。
【００８１】
（他の実施形態）
以上、本発明の各実施形態を説明したが、本発明の基本的構成は上述した実施形態に限定されるものではない。例えば、上述した実施形態１では、弾性膜５０の貫通部５１が形成される領域に、圧電素子３００と同一層の残留部３０１を形成し、この残留部３０１によって、流路形成基板用ウェハ１１０に凹部５４を形成するようにしたが、流路形成基板用ウェハ１１０への凹部５４の形成方法は、特にこれに限定されるものではなく、例えば、弾性膜５０をマスクを介してドライエッチングすることにより、複数の凹部を形成し、凹部の設けられた弾性膜をマスクとして流路形成基板用ウェハ１１０をエッチングすることにより凹部５４を形成するようにしてもよい。また、流路形成基板用ウェハ１１０に凹部５４、５４Ａを形成するタイミングは、配線層１９０からなる隔離層を形成する前であれば、何れのタイミングで形成してもよい。
【００８２】
また、上述した実施形態１及び２では、凹部５４、５４Ａを流路形成基板用ウェハ１１０の貫通部５１により露出された領域のみに形成するようにしたが、凹部５４、５４Ａを形成する工程では、凹部５４、５４Ａを流路形成基板用ウェハ１１０の貫通部５１により露出された領域から振動板の貫通部５１の周囲に亘って形成し、屈曲部１９１、１９１Ａを形成する工程では、屈曲部１９１、１９１Ａを貫通部５１に相対向する領域から貫通部５１の外側に亘って形成するようにしてもよい。これにより、配線層１９０が貫通部５１の外側まで設けられることで、配線層１９０の剛性をさらに高めて、エッチング液により配線層１９０が破られるのをさらに確実に防止することができる。
【００８３】
また、上述した実施形態においては、液体噴射ヘッドの一例としてインクジェット式記録ヘッドを挙げて説明したが、本発明は、広く液体噴射ヘッド全般を対象としたものであり、インク以外の液体を噴射する液体噴射ヘッドの製造方法にも勿論適用することができる。その他の液体噴射ヘッドとしては、例えば、プリンタ等の画像記録装置に用いられる各種の記録ヘッド、液晶ディスプレー等のカラーフィルタの製造に用いられる色材噴射ヘッド、有機ＥＬディスプレー、ＦＥＤ（電界放出ディスプレー）等の電極形成に用いられる電極材料噴射ヘッド、バイオｃｈｉｐ製造に用いられる生体有機物噴射ヘッド等が挙げられる。
【図面の簡単な説明】
【００８４】
【図１】本発明の実施形態１に係る記録ヘッドの分解斜視図である。
【図２】本発明の実施形態１に係る記録ヘッドの平面図及び断面図である。
【図３】本発明の実施形態１に係る記録ヘッドの製造工程を示す断面図である。
【図４】本発明の実施形態１に係る記録ヘッドの製造工程を示す断面図である。
【図５】本発明の実施形態１に係る記録ヘッドの製造工程を示す断面図である。
【図６】本発明の実施形態１に係る記録ヘッドの製造工程を示す断面図である。
【図７】本発明の実施形態１に係る記録ヘッドの製造工程を示す拡大断面図である。
【図８】本発明の実施形態１に係る記録ヘッドの製造工程を示す平面図である。
【図９】本発明の実施形態１に係る記録ヘッドの製造工程を示す断面図である。
【図１０】本発明の実施形態２に係る記録ヘッドの製造工程を示す平面図である。
【図１１】本発明の実施形態２に係る記録ヘッドの製造工程を示す断面図である。
【符号の説明】
【００８５】
１０  流路形成基板、  １２  圧力発生室、  １６  保護膜、  ２０  ノズルプレート、  ２１  ノズル開口、  ３０  リザーバ形成基板、  ３１  リザーバ部、  ３２  圧電素子保持部、  ３５  接着剤、  ４０  コンプライアンス基板、  ５０  弾性膜、  ５１  貫通部、  ５４、５４Ａ  凹部、  ６０  下電極膜、  ７０  圧電体層、  ８０  上電極膜、  ９０  リード電極、  ９１  密着層、  ９２  金属層、  １００  リザーバ、  １１０  流路形成基板用ウェハ、  １３０  リザーバ形成基板用ウェハ、  １９０  配線層、  １９１、１９１Ａ  屈曲部、  ２００  駆動回路、  ２１０  駆動配線、  ３００  圧電素子
【図１】
2008105367.tif 000003
【図２】
2008105367.tif 000004
【図３】
2008105367.tif 000005
【図４】
2008105367.tif 000006
【図５】
2008105367.tif 000007
【図６】
2008105367.tif 000008
【図７】
2008105367.tif 000009
【図８】
2008105367.tif 000010
【図９】
2008105367.tif 000011
【図１０】
2008105367.tif 000012
【図１１】
2008105367.tif 000013